【事件の表示】
　特願２００９−５３１２２１「防汚塗料組成物、防汚塗膜、塗膜付き基材、防汚性基材、基材表面への塗膜の形成方法および基材の防汚方法」拒絶査定不服審判事件〔平成２１年　３月１２日国際公開、ＷＯ２００９／０３１５０９、請求項の数（３５）〕について、次のとおり審決する。
【結　論】
　原査定を取り消す。
　本願の発明は、特許すべきものとする。
【理　由】
　
第１　手続の経緯
　
　本願は、２０１０年９月２日（優先権主張２００７年９月７日、日本国）を国際出願日とする出願であって、平成２４年１１月８日付けで拒絶理由が通知され、平成２５年１月１５日付けで意見書が提出されるとともに手続補正がされ、平成２５年９月６日付けで拒絶査定がされ、これに対し、平成２５年１２月５日に拒絶査定不服審判が請求されたものである。
　
第２　本願発明
　
　本願の請求項１〜３５に係る発明は、平成２５年１月１５日付けの手続補正で補正された特許請求の範囲に記載された事項により特定されるものと認められるところ（以下、「本願発明１」〜「本願発明３５」という。）、本願の請求項１に係る発明（「本願発明１」）は以下のとおりである。
　
「【請求項１】
（Ａ）加水分解性共重合体と、（ｂ１）銅および／または無機銅化合物と、（Ｃ）酸化亜鉛とを含有する防汚塗料組成物であって、
　該加水分解性共重合体（Ａ）が、
（ａ１）一般式（IV）：
　　　ＣＨ2＝Ｃ（Ｒ2）−ＣＯＯ−Ｍ−Ｏ−ＣＯＲ1　・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）から誘導される成分単位（IV）と、
　アルキル（メタ）アクリレート、アルコキシアルキル（メタ）アクリレートおよびヒドロキシアルキル（メタ）アクリレートからなる群から選ばれた少なくとも１種の不飽和単量体（ａ１２）から誘導される成分単位（ａ１２）と
を有する金属塩結合含有共重合体であって、
　前記成分単位（IV）の量が１０〜１００モル％であり、前記成分単位（ａ１２）の量が０〜９０モル％である（該共重合体中の全成分単位量を１００モル％とする。）金属塩結合含有共重合体、
（ａ２）一般式（II）：
　　　ＣＨ2＝Ｃ（Ｒ2）−ＣＯＯ−Ｍ−Ｏ−ＣＯ−Ｃ（Ｒ2）＝ＣＨ2　・・・（II）
［式（II）中、Ｍは亜鉛または銅を示し、Ｒ2はそれぞれ独立に水素原子またはメチル基を示す。］
で表される単量体（ａ２１）から誘導される成分単位（ａ２１）と、
　この単量体（ａ２１）と共重合し得る他の不飽和単量体（ａ２２）から誘導される成分単位（ａ２２）と
を有する金属塩結合含有共重合体であって、
　前記他の不飽和単量体（ａ２２）が、
　一般式（IV）：
　　　ＣＨ2＝Ｃ（Ｒ2）−ＣＯＯ−Ｍ−Ｏ−ＣＯＲ1　・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）、ならびに／または
　アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ２１）の量が１０〜１００モル％であり、前記成分単位（ａ２２）の量が０〜９０モル％である（該共重合体中の全成分単位量を１００モル％とする。）金属塩結合含有共重合体、および
（ａ３）一般式（III）：
　　　Ｒ7−ＣＨ＝Ｃ（Ｒ3）−ＣＯＯ−ＳｉＲ4Ｒ5Ｒ6　・・・（III）
［式（III）中、Ｒ3は水素原子またはメチル基を示し、
　Ｒ4、Ｒ5およびＲ6はそれぞれ独立に炭化水素基を示し、
　Ｒ7は水素原子またはＲ8−Ｏ−ＣＯ−（但し、Ｒ8は−ＳｉＲ9Ｒ10Ｒ11で表されるシリル基を示し、Ｒ9、Ｒ10およびＲ11はそれぞれ独立に炭化水素基を示す。
）を示す。］
で表される単量体（ａ３１）から誘導される成分単位（ａ３１）と、
　この単量体（ａ３１）と共重合し得る他の不飽和単量体（ａ３２）から誘導される成分単位（ａ３２）と
を有するシリルエステル系共重合体であって、
　前記他の不飽和単量体（ａ３２）が、アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ３１）の量が１０〜１００モル％であり、前記成分単位（ａ３２）の量が０〜９０モル％である（該共重合体中の全成分単位量を１００モル％とする。）シリルエステル系共重合体
からなる群から選ばれた少なくとも１種の加水分解性共重合体であり、
（１）該加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部であり、
（２）該酸化亜鉛（Ｃ）と該銅および／または無機銅化合物（ｂ１）との重量比（酸化亜鉛（Ｃ）／（銅および／または無機銅化合物（ｂ１）））が０．８〜１．２の範囲にあることを特徴とする防汚塗料組成物。」
　
第３　原査定の理由の概要
　
　原査定の理由の概要は、本願発明１〜３５は、下記の引用文献１〜９、１１に記載された発明に基いて、当業者が容易に発明をすることができたものであるから、特許法第２９条第２項の規定により特許を受けることができない、とするものである。
　
　引用文献１．特開２００１−１７２５４８号公報
　引用文献２．特開２０００−２７３３８４号公報
　引用文献３．特開２０００−２３４０７２号公報
　引用文献４．特開２００１−０４０２７４号公報
　引用文献５．特開２００１−３２３２０８号公報
　引用文献６．特開２００５−０９７４００号公報
　引用文献７．特開平０６−２１２０９９号公報
　引用文献８．国際公開第９７／０９３５６号
　引用文献９．国際公開第９７／０９３５７号
　引用文献１１．国際公開第２００７／０７４６５６号
　
第４　当審の判断
　
１．引用文献に記載された事項
　
　平成２５年９月６日付け拒絶査定において引用された引用文献１〜９、１１には次の事項が記載されている。
　
［引用文献１（特開２００１−１７２５４８号公報）］
　
１ａ「【請求項1】　（メタ）アクリル酸と、５〜２０個の炭素原子を有しα位置で分岐構造を有するモノカルボン酸のグリシジルエステルとの反応生成物（ａ）と、金属を含有する重合性単量体（ｂ）とからなる単量体混合物を重合して得られる共重合体をビヒクルとして含有することを特徴とする防汚性塗料組成物。
　　【請求項2】　金属含有重合性単量体（ｂ）が、２個の不飽和基を有する金属含有重合性単量体（ｂ１）であることを特徴とする、請求項１記載の防汚性塗料組成物。
　　【請求項3】　金属含有重合性単量体（ｂ）が、下記一般式（Ｉ）で示される金属含有重合性単量体（ｂ２）であることを特徴とする、請求項１記載の防汚性塗料組成物。
　　【化1】
（式中、Ｒ1は水素原子またはメチル基、ＭはＭｇ、ＺｎまたはＣｕ、Ｒ2は有機酸残基を示す）
　　【請求項4】　金属含有重合性単量体（ｂ）が、金属含有重合性単量体（ｂ１）と金属含有重合性単量体（ｂ２）との混合物であることを特徴とする、請求項２〜３のいずれかに記載の防汚性塗料組成物。
　　【請求項5】　下記一般式（II）で示される重合性単量体（ｃ）をさらに含む単量体混合物の共重合体をビヒクルとして含有することを特徴とする、請求項１〜４のいずれかに記載の防汚性塗料組成物。
　　【化2】
（式中、Ｒ3は水素原子またはメチル基、Ｒ4は炭素数１〜１０のアルキレン基、シクロアルキレン基、およびフェニレン基、Ｒ5は炭素数１〜１０のアルキル基、シクロアルキル基、およびフェニル基を示す）」
　
１ｂ「【0013】ビヒクル成分である共重合体の構成成分として使用される金属含有重合性単量体（ｂ）は、得られる塗膜に高い自己研磨性を長期間付与し、優れた防汚効果を発揮させるための成分であり、好ましくは、２個の不飽和基を有する金属含有重合性単量体（ｂ１）や、下記の一般式（Ｉ）で示される金属含有重合性単量体（ｂ２）から適宜選択して使用されるものである。
【0014】
【化3】
【0015】（式中、Ｒ1は水素原子またはメチル基、ＭはＭｇ、ＺｎまたはＣｕ、Ｒ2は有機酸残基を示す）
【0016】２個の不飽和基を有する金属含有重合性単量体（ｂ１）は、これを使用することによって、形成される塗膜の自己研磨性が長期間維持させることができるものである。
【0017】共重合体中における、成分（ｂ１）の含有量は、特に限定されるものではないが、１〜５０質量％の範囲であることが好ましい。これは、１質量％以上とすることによって、形成される塗膜の自己研磨性が長期間維持される傾向にあり、５０質量％以下とすることによって、海水浸漬後の塗膜硬度の変化を少なくさせるとともに、耐クラック性や密着性とのバランスを向上させる効果が顕著となり、長期の自己研磨性を維持し、塗膜物性が向上する傾向にあるためである。より好ましくは、５〜３０質量％の範囲である。
【0018】成分（ｂ１）としては、例えば、アクリル酸マグネシウム［（ＣＨ2＝ＣＨＣＯＯ）2Ｍｇ］、メタクリル酸マグネシウム［（ＣＨ2＝Ｃ（ＣＨ3）ＣＯＯ）2Ｍｇ］、アクリル酸亜鉛［（ＣＨ2＝ＣＨＣＯＯ）2Ｚｎ］、メタクリル酸亜鉛［（ＣＨ2＝Ｃ（ＣＨ3）ＣＯＯ）2Ｚｎ］、アクリル酸銅［（ＣＨ2＝ＣＨＣＯＯ）2Ｃｕ］、メタクリル酸銅［（ＣＨ2＝Ｃ（ＣＨ3）ＣＯＯ）2Ｃｕ］等を挙げることができる。これら成分（ｂ１）は、１種または２種以上を必要に応じて適宜選択して用いることができるが、中でも（メタ）アクリル酸亜鉛を使用すると、得られる重合生成物の透明性が高いため塗装された塗膜の色調が美しくなる傾向にあり、また一般的に使用される有機溶剤への溶解性が高いため作業性が良好となる傾向にあり、好ましい。（なお、（メタ）アクリルとは、アクリルまたはメタクリルのことを意味する。以下、同じ）。
【0019】上記の一般式（Ｉ）で表わされる金属含有重合性単量体（ｂ２）は、これを使用することによって、形成される塗膜の防汚効果を向上させることができるものである。
【0020】共重合体中における、成分（ｂ２）の含有量は、特に限定されるものではないが、１〜６０質量％の範囲であることが好ましい。これは、１質量％以上とすることによって、塗膜の耐クラック性や剥離性に優れる傾向にあり、６０質量％以下とすることによって、塗膜の自己研磨性や防汚効果に優れる傾向にあるためである。より好ましくは、５〜４０質量％の範囲である。
【0021】上記の一般式（Ｉ）で表される化合物の具体例としては、例えば、酢酸マグネシウム（メタ）アクリレート、酢酸亜鉛（メタ）アクリレート、酢酸銅（メタ）アクリレート、モノクロル酢酸マグネシウム（メタ）アクリレート、モノクロル酢酸亜鉛（メタ）アクリレート、モノクロル酢酸銅（メタ）アクリレート、モノフルオロ酢酸マグネシウム（メタ）アクリレート、モノフルオロ酢酸亜鉛（メタ）アクリレート、モノフルオロ酢酸銅（メタ）アクリレート、プロピオン酸マグネシウム（メタ）アクリレート、プロピオン酸亜鉛（メタ）アクリレート、プロピオン酸銅（メタ）アクリレート、カプロン酸マグネシウム（メタ）アクリレート、カプロン酸亜鉛（メタ）アクリレート、カプロン酸銅（メタ）アクリレート、カプリル酸マグネシウム（メタ）アクリレート、カプリル酸亜鉛（メタ）アクリレート、カプリル酸銅（メタ）アクリレート、２−エチルヘキシル酸マグネシウム（メタ）アクリレート、２−エチルヘキシル酸亜鉛（メタ）アクリレート、２−エチルヘキシル酸銅（メタ）アクリレート、カプリン酸マグネシウム（メタ）アクリレート、カプリン酸亜鉛（メタ）アクリレート、カプリン酸銅（メタ）アクリレート、バーサチック酸マグネシウム（メタ）アクリレート、バーサチック酸亜鉛（メタ）アクリレート、バーサチック酸銅（メタ）アクリレート、イソステアリン酸マグネシウム（メタ）アクリレート、イソステアリン酸亜鉛（メタ）アクリレート、イソステアリン酸銅（メタ）アクリレート、パルミチン酸マグネシウム（メタ）アクリレート、パルミチン酸亜鉛（メタ）アクリレート、パルミチン酸銅（メタ）アクリレート、クレソチン酸マグネシウム（メタ）アクリレート、クレソチン酸亜鉛（メタ）アクリレート、クレソチン酸銅（メタ）アクリレート、オレイン酸マグネシウム（メタ）アクリレート、オレイン酸亜鉛（メタ）アクリレート、オレイン酸銅（メタ）アクリレート、エライジン酸マグネシウム（メタ）アクリレート、エライジン酸亜鉛（メタ）アクリレート、エライジン酸銅（メタ）アクリレート、リノール酸マグネシウム（メタ）アクリレート、リノール酸亜鉛（メタ）アクリレート、リノール酸銅（メタ）アクリレート、リノレン酸マグネシウム（メタ）アクリレート、リノレン酸亜鉛（メタ）アクリレート、リノレン酸銅（メタ）アクリレート、ステアロールマグネシウム（メタ）アクリレート、ステアロール酸亜鉛（メタ）アクリレート、ステアロール酸銅（メタ）アクリレート、リシノール酸マグネシウム（メタ）アクリレート、リシノール酸亜鉛（メタ）アクリレート、リシノール酸銅（メタ）アクリレート、リシノエライジン酸マグネシウム（メタ）アクリレート、リシノエライジン酸亜鉛（メタ）アクリレート、リシノエライジン酸銅（メタ）アクリレート、ブラシジン酸マグネシウム（メタ）アクリレート、ブラシジン酸亜鉛（メタ）アクリレート、ブラシジン酸銅（メタ）アクリレート、エルカ酸マグネシウム（メタ）アクリレート、エルカ酸亜鉛（メタ）アクリレート、エルカ酸銅（メタ）アクリレート、α−ナフトエ酸マグネシウム（メタ）アクリレート、α−ナフトエ酸亜鉛（メタ）アクリレート、α−ナフトエ酸銅（メタ）アクリレート、β−ナフトエ酸マグネシウム（メタ）アクリレート、β−ナフトエ酸亜鉛（メタ）アクリレート、β−ナフトエ酸銅（メタ）アクリレート、安息香酸マグネシウム（メタ）アクリレート、安息香酸亜鉛（メタ）アクリレート、安息香酸銅（メタ）アクリレート、２，４，５−トリクロロフェノキシ酢酸マグネシウム（メタ）アクリレート、２，４，５−トリクロロフェノキシ酢酸亜鉛（メタ）アクリレート、２，４，５−トリクロロフェノキシ酢酸銅（メタ）アクリレート、２，４−ジクロロフェノキシ酢酸マグネシウム（メタ）アクリレート、２，４−ジクロロフェノキシ酢酸亜鉛（メタ）アクリレート、２，４−ジクロロフェノキシ酢酸銅（メタ）アクリレート、キノリンカルボン酸マグネシウム（メタ）アクリレート、キノリンカルボン酸亜鉛（メタ）アクリレート、キノリンカルボン酸銅（メタ）アクリレート、ニトロ安息香酸マグネシウム（メタ）アクリレート、ニトロ安息香酸亜鉛（メタ）アクリレート、ニトロ安息香酸銅（メタ）アクリレート、ニトロナフタレンカルボン酸マグネシウム（メタ）アクリレート、ニトロナフタレンカルボン酸亜鉛（メタ）アクリレート、ニトロナフタレンカルボン酸銅（メタ）アクリレート、プルビン酸マグネシウム（メタ）アクリレート、プルビン酸亜鉛（メタ）アクリレート、プルビン酸銅（メタ）アクリレート等が挙げられる。これら金属含有重合性単量体（ｂ２）は、１種または２種以上を必要に応じて適宜選択して使用することができるが、中でも、有機酸残基が脂肪酸系のものを使用すると、長期にわたりクラックや剥離のない塗膜を維持することができる傾向にあり、亜鉛を含有するものを使用すると、得られる重合生成物の透明性が高いため塗装された塗膜の色調が美しくなる傾向にあり、また、一般的に使用される有機溶剤への溶解性が高いため作業性が良好となる傾向にあり好ましい。中でも、可塑性の高いオレイン酸亜鉛（メタ）アクリレートやバーサチック酸亜鉛（メタ）アクリレートの重合性単量体が特に好ましい。」
　
１ｃ「【0030】また、共重合体の構成成分として、上述の成分（ａ）〜（ｃ）以外に、これらと共重合可能な不飽和単量体（ｄ）を使用することができる。
【0031】成分（ｄ）は、必要に応じて適宜使用することができるものであり、必ずしも使用する必要はないが、共重合体中における、成分（ｄ）の含有量は、０．１〜８９質量％の範囲であることが好ましい。これは、０．１質量％以上とすることによって、得られる防汚塗料の諸特性のバランスを整えることができる傾向にあり、８９質量％以下とすることによって、形成される塗膜に長期に亘る良好な加水分解性が付与され、海水浸漬後の塗膜硬度変化が少なく、塗膜の耐クラック性や密着性とのバランスが良好となる傾向にあるためである。より好ましくは、７〜７５質量％の範囲であり、さらに好ましくは、１０〜７０質量％の範囲である。
【0032】このような成分（ｄ）としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、ベンジル（メタ）アクリレート、フェニル（メタ）アクリレート、イソボルニル（メタ）アクリレート、シクロヘキシル（メタ）アクリレート、グリシジル（メタ）アクリレート等の（メタ）アクリル酸エステル単量体；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート等の水酸基含有単量体；２−ヒドロキシエチル（メタ）アクリレートとエチレンオキサイド、プロピレンオキサイド、γ−ブチロラクトン又はε−カプロラクトン等との付加物；２−ヒドロキシエチル（メタ）アクリレート、２−ヒドロキシプロピル（メタ）アクリレート等の二量体または三量体；グリセロール（メタ）アクリレート等の水酸基を複数有する単量体；ブチルアミノエチル（メタ）アクリレート、（メタ）アクリルアミド等の第一級および第二級アミノ基含有ビニル単量体；ジメチルアミノエチル（メタ）アクリレート、ジエチルアミノエチル（メタ）アクリレート、ジメチルアミノプロピル（メタ）アクリレート、ジメチルアミノブチル（メタ）アクリレート、ジブチルアミノエチル（メタ）アクリレート、ジメチルアミノエチル（メタ）アクリルアミド、ジメチルアミノプロピル（メタ）アクリルアミド等の第三級アミノ基含有ビニル単量体；ビニルピロリドン、ビニルピリジン、ビニルカルバゾール等の複素環族系塩基性単量体等；スチレン、ビニルトルエン、α−メチルスチレン、（メタ）アクリロニトリル、酢酸ビニル、プロピオン酸ビニル等のビニル系単量体を挙げることができる。これらの単量体は１種または２種以上を適宜選択して使用することができる。」
　
１ｄ「【0036】本発明の防汚性塗料組成物で使用される防汚剤としては、要求性能に応じて適宜選択して使用することができる。例えば、亜酸化銅、チオシアン銅、銅粉末等の銅系防汚剤を始め、鉛、亜鉛、ニッケル等その他の金属化合物、ジフェニルアミン等のアミン誘導体、ニトリル化合物、ベンゾチアゾール系化合物、マレイミド系化合物、ピリジン系化合物等が挙げられる。これらは、単独あるいは複数で使用することができる。・・・」
　
１ｅ「【0048】
　　【表1】
　
・・・
　
【0051】
　　【表3】
」
　
［引用文献２（特開２０００−２７３３８４号公報）］
　
２ａ「【請求項1】　下記一般式（Ｉ）で示される金属含有重合性単量体（ａ1）を含む単量体混合物の共重合体をビヒクルとして含有することを特徴とする防汚性塗料組成物。
【化1】
（式中、Ｒ1は水素原子またはメチル基、ＭはＭｇ、ＺｎまたはＣｕ、Ｒ2は不飽和基を有する有機酸残基を示す）
　　【請求項2】　２個の不飽和基を有する金属含有重合性単量体（ａ2）をさらに含む単量体混合物の共重合体をビヒクルとして含有することを特徴とする、請求項１記載の防汚性塗料組成物。
　　【請求項3】　下記一般式（II）で示される重合性単量体（ｂ）をさらに含む単量体混合物の共重合体をビヒクルとして含有することを特徴とする、請求項１〜２のいずれかに記載の防汚性塗料組成物。
【化2】
（式中、Ｒ3は水素原子またはメチル基、Ｒ4は炭素数１〜１０のアルキル基、シクロアルキル基、およびフェニル基、Ｒ5は炭素数１〜１０のアルキル基、シクロアルキル基、およびフェニル基を示す）」
　
２ｂ「【0012】
【発明の実施の形態】本発明の防汚性塗料組成物のビヒクル成分である共重合体の構成成分として使用される金属含有重合性単量体（ａ1）は、形成される塗膜の海水浸漬後の硬度変化を少なくさせ、耐クラック性や密着性を向上させ、さらに、塗膜の自己研磨性や防汚効果を発揮させるための成分である。
【0013】本発明において使用される成分（ａ1）は、上記の一般式（Ｉ）で表わされるものである。上記の一般式（Ｉ）において、Ｒ1は水素原子またはメチル基、ＭはＭｇ、ＺｎまたはＣｕの金属を表し、Ｒ2は不飽和基を含有する有機酸残基を示す。不飽和基を含有する有機酸残基としては、オレイン酸、エライジン酸、リノール酸、リノレン酸、ステアロール酸、リシノール酸、リシノエライジン酸、ブラシジン酸、エルカ酸等が例示される。中でも、安価なオレイン酸を使用するのが、製造上好ましい。
【0014】この成分（ａ1）の具体例としては、例えば、オレイン酸マグネシウム（メタ）アクリレート（（メタ）アクリレートは、アクリレートまたはメタクリレートを意味する。以下、同じ。）、オレイン酸亜鉛（メタ）アクリレート、オレイン酸銅（メタ）アクリレート、エライジン酸マグネシウム（メタ）アクリレート、エライジン酸亜鉛（メタ）アクリレート、エライジン酸銅（メタ）アクリレート、リノール酸マグネシウム（メタ）アクリレート、リノール酸亜鉛（メタ）アクリレート、リノール酸銅（メタ）アクリレート、リノレン酸マグネシウム（メタ）アクリレート、リノレン酸亜鉛（メタ）アクリレート、リノレン酸銅（メタ）アクリレート、ステアロールマグネシウム（メタ）アクリレート、ステアロール酸亜鉛（メタ）アクリレート、ステアロール酸銅（メタ）アクリレート、リシノール酸マグネシウム（メタ）アクリレート、リシノール酸亜鉛（メタ）アクリレート、リシノール酸銅（メタ）アクリレート、リシノエライジン酸マグネシウム（メタ）アクリレート、リシノエライジン酸亜鉛（メタ）アクリレート、リシノエライジン酸銅（メタ）アクリレート、ブラシジン酸マグネシウム（メタ）アクリレート、ブラシジン酸亜鉛（メタ）アクリレート、ブラシジン酸銅（メタ）アクリレート、エルカ酸マグネシウム（メタ）アクリレート、エルカ酸亜鉛（メタ）アクリレート、エルカ酸銅（メタ）アクリレート等を挙げることができる。これら成分（ａ1）は、１種または２種以上を必要に応じて適宜選択して使用することができるが、中でも亜鉛含有重合性単量体を使用すると、得られる重合生成物の透明性が高いため塗装された塗膜の色調が美しく、また一般的に使用される有機溶剤への溶解性が高いため作業性が良好となる傾向にあり、好ましい。」
　
２ｃ「【0016】また、この共重合体の構成成分である金属含有重合性単量体として、上述の成分（ａ1）とともに、２個の不飽和基を有する金属含有重合性単量体（ａ2）を併用すると、形成される塗膜の自己研磨性が長期間維持されるとともに、海水浸漬後の塗膜硬度の変化がさらに少なくなり、耐クラック性や密着性とのバランスが向上する傾向にあり、好ましい。
【0017】成分（ａ2）としては、例えば、アクリル酸マグネシウム［（ＣＨ2＝ＣＨＣＯＯ）2Ｍｇ］、メタクリル酸マグネシウム［（ＣＨ2＝Ｃ（ＣＨ3）ＣＯＯ）2Ｍｇ］、アクリル酸亜鉛［（ＣＨ2＝ＣＨＣＯＯ）2Ｚｎ］、メタクリル酸亜鉛［（ＣＨ2＝Ｃ（ＣＨ3）ＣＯＯ）2Ｚｎ］、アクリル酸銅［（ＣＨ2＝ＣＨＣＯＯ）2Ｃｕ］、メタクリル酸銅［（ＣＨ2＝Ｃ（ＣＨ3）ＣＯＯ）2Ｃｕ］等を挙げることができる。これら成分（ａ2）は、１種または２種以上を必要に応じて適宜選択して用いることができるが、中でも（メタ）アクリル酸亜鉛を使用すると、得られる重合生成物の透明性が高いため塗装された塗膜の色調が美しくなる傾向にあり、また一般的に使用される有機溶剤への溶解性が高いため作業性が良好となる傾向にあり、好ましい。」
　
２ｄ「【0026】また、共重合体の構成成分としては、必要に応じて、上述の成分（ａ1）、成分（ａ2）および（ｂ）成分と共重合可能な不飽和単量体（ｃ）を使用することができる。このような成分（ｃ）としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、ベンジル（メタ）アクリレート、フェニル（メタ）アクリレート、イソボルニル（メタ）アクリレート、シクロヘキシル（メタ）アクリレート、グリシジル（メタ）アクリレート等の（メタ）アクリル酸エステル単量体；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート等の水酸基含有単量体；２−ヒドロキシエチル（メタ）アクリレートとエチレンオキサイド、プロピレンオキサイド、γ−ブチロラクトン又はε−カプロラクトン等との付加物；２−ヒドロキシエチル（メタ）アクリレート、２−ヒドロキシプロピル（メタ）アクリレート等の二量体または三量体；グリセロール（メタ）アクリレート等の水酸基を複数有する単量体；ブチルアミノエチル（メタ）アクリレート、（メタ）アクリルアミド等の第一級および第二級アミノ基含有ビニル単量体；ジメチルアミノエチル（メタ）アクリレート、ジエチルアミノエチル（メタ）アクリレート、ジメチルアミノプロピル（メタ）アクリレート、ジメチルアミノブチル（メタ）アクリレート、ジブチルアミノエチル（メタ）アクリレート、ジメチルアミノエチル（メタ）アクリルアミド、ジメチルアミノプロピル（メタ）アクリルアミド等の第三級アミノ基含有ビニル単量体；ビニルピロリドン、ビニルピリジン、ビニルカルバゾール等の複素環族系塩基性単量体等；スチレン、ビニルトルエン、α−メチルスチレン、（メタ）アクリロニトリル、酢酸ビニル、プロピオン酸ビニル等のビニル系単量体を挙げることができる。
【0027】さらに、成分（ｃ）としては、例えば、下記一般式（III）で示されるような金属含有単量体を使用することもできる。
【0028】
【化5】
【0029】（式中、Ｒ6は水素原子またはメチル基、ＭはＭｇ、ＺｎまたはＣｕ、　Ｒ7は不飽和基を含有しない有機酸残基を示す）
【0030】これらの単量体は１種または２種以上を適宜選択して使用することができる。
【0031】本発明のビヒクル成分である共重合体中における、成分（ｃ）の単位は、特に限定されるものではないが、０〜８９重量％の範囲であることが好ましい。これは、８９重量％以下とすることによって、形成される塗膜に長期に亘る良好な加水分解性が付与され、海水浸漬後の塗膜硬度変化が少なく、塗膜の耐クラック性や密着性とのバランスが良好となる傾向にあるためである。より好ましくは、７〜７５重量％の範囲であり、さらに好ましくは、１０〜７０％の範囲である。」
　
２ｅ「【0035】本発明の防汚性塗料組成物で使用される防汚剤としては、要求性能に応じて適宜選択して使用することができる。例えば、亜酸化銅、チオシアン銅、銅粉末等の銅系防汚剤を始め、鉛、亜鉛、ニッケル等その他の金属化合物、ジフェニルアミン等のアミン誘導体、ニトリル化合物、ベンゾチアゾール系化合物、マレイミド系化合物、ピリジン系化合物等が挙げられる。これらは、単独あるいは複数で使用することができる。・・・」
　
２ｆ「【0041】
【表1】
　・・・
　
【0043】
　　【表3】
」
　
［引用文献３（特開２０００−２３４０７２号公報）］
　
３ａ「【００２７】このような（メタ）アクリル酸亜鉛塩(イ)としては、具体的には、メタアクリル酸亜鉛：［（ＣＨ2＝Ｃ（ＣＨ3）−ＣＯＯ-）2Ｚｎ］、アクリル酸亜鉛：［（ＣＨ2＝ＣＨ−ＣＯＯ-）2Ｚｎ］等が挙げられ、（メタ）アクリル酸銅塩(イ)としては、具体的には、メタアクリル酸銅：［（ＣＨ2＝Ｃ（ＣＨ3）−ＣＯＯ-）2Ｃｕ］、アクリル酸銅：［（ＣＨ2＝ＣＨ−ＣＯＯ-）2Ｃｕ］等が挙げられる。」
　
３ｂ「【００３５】（３）その第三の方法として、（メタ）アクリル酸(イ)およびこの単量体(イ)と共重合可能な他の単量体(ロ)を有機溶剤とし、ターシャリ−ブチルパーオキシオクトエート（ｔ−ＢＰＯ）等のラジカル重合開始剤の存在下に、６０〜１８０℃の温度で５〜１４時間溶液重合させることにより、（メタ）アクリル酸(イ)およびこの単量体(イ)と共重合可能な他の単量体(ロ)からなる共重合体を形成させ、さらに引き続いて、この共重合体に、「飽和脂肪族カルボン酸亜鉛塩または銅塩、飽和脂環式カルボン酸亜鉛塩または銅塩、あるいは芳香族カルボン酸亜鉛塩または銅塩」(ハ)を反応させるか、またはこの共重合体に「飽和脂肪族カルボン酸、飽和脂環式カルボン酸または芳香族カルボン酸」(ハ-1)と「亜鉛塩、銅塩、亜鉛化合物または銅化合物」(ニ)を反応させることにより、形成させることができる。前記の（メタ）アクリル酸ヒドロキシ亜鉛塩系（または銅塩系）共重合体（ｉ）、および／または、亜鉛原子（または銅原子）に結合したヒドロキシ基不含の（メタ）アクリル酸亜鉛塩系（または銅塩系）共重合体（ｉｉ）は、本発明の塗料組成物中の重合性不飽和カルボン酸亜鉛塩系（または銅塩系）共重合体(a)と、下記の銅および／または無機銅化合物(b)との合計（(a)＋(b)）１００重量部に対して、通常、１〜８０重量部、好ましくは２〜６５重量部、さらに好ましくは１５〜４０重量部の量で含まれていることが望ましい。この（メタ）アクリル酸ヒドロキシ亜鉛塩系（または銅塩系）共重合体（ｉ）、および／または、亜鉛原子（または銅原子）に結合したヒドロキシ基不含の（メタ）アクリル酸亜鉛塩系（または銅塩系）共重合体（ｉｉ）が、防汚塗料組成物中にこの範囲で含まれていると、塗膜表面の長期消耗性および防汚性が優れるようになる傾向にある。
＜銅および／または無機銅化合物(b)＞銅および／または無機銅化合物(b)としては、その平均粒子径が、６〜５０μｍで粒度分布が４〜１５０μｍ、好ましくは平均粒子径が１０〜３０μｍで、粒度分布が４〜１５０μｍのものが用いられる。このような粒径の銅および／または無機銅化合物(b)が含まれていると、加水分解の持続性に優れ、長期間にわたって定常的塗膜消耗度が継続し、長期防汚性に優れた防汚塗膜が得られる傾向がある。
【００３６】このような無機銅化合物としては、無機系の銅化合物の何れであってもよく、例えば、亜酸化銅、チオシアン化銅（チオシアン酸第一銅、ロダン銅）、塩基性硫酸銅、塩基性酢酸銅、塩基性炭酸銅、水酸化第二銅、などが挙げられ、好ましくは亜酸化銅が用いられる。このような銅化合物は、特に白色塗料以外の着色塗料に好ましく用いられる。
【００３７】このような銅化合物は、銅に代えて、あるいは銅と共に１種または２種以上組合わせて用いることができる。このような銅および／または無機銅化合物(b)は、本発明の塗料組成物中の重合性不飽和カルボン酸銅塩系（または亜鉛塩系）共重合体（固形分）(a)と、銅および／または無機銅化合物(b)との合計（(a)＋(b)）１００重量部に対して、通常、２０〜９９重量部、好ましくは３５〜９８重量部、さらに好ましくは６０〜８５重量部の量で含まれていることが望ましい。また塗料組成物中に含まれる樹脂固形分１００重量部に対して、該銅および／または無機銅化合物(b)は、合計で通常、２５〜９９０００重量部、好ましくは１７０〜４００重量部の量で含まれていることが望ましい。
【００３８】この銅および／または無機銅化合物(b)が、この範囲にあると、防汚性が優れるようになる傾向がある。本発明の防汚塗料組成物は、(d)塩素化パラフィン等の可塑剤、(e)酸化亜鉛（亜鉛華）等の顔料、上記銅、銅化合物以外の(f)防汚剤、無機脱水剤など、後述するような成分を含有していてもよい。
［
防汚塗料組成物の製造
　
３ｃ「【００８８】
【表４】
・・・
【００９０】
【表６】
・・・
【００９２】
【表８】
」
　
［引用文献４（特開２００１−０４０２７４号公報）］
　
４ａ「【００３８】
金属原子に結合したヒドロキシ基を含有していない
重合性不飽和カルボン酸金属塩成分単位含有共重合体(ii)
本発明の防汚塗料組成物において、金属原子に結合したヒドロキシ基を含有していない重合性不飽和カルボン酸金属塩成分単位含有共重合体(ii)を構成する、重合性不飽和カルボン酸金属塩から誘導される成分単位(イ)は、一般式[II]：
Ｒ1−ＣＯＯ−Ｍ−Ｌn　　　　　　　　　　・・・・・[II]
［式[II]中、Ｒ1は、ＣＨ2＝Ｃ（ＣＨ3）−、ＣＨ2＝ＣＨ−、ＨＯＯＣ−ＣＨ＝ＣＨ−、ＨＯＯＣ−ＣＨ＝Ｃ（ＣＨ3）−等の不飽和結合含有有機基を示し、−ＣＯＯＨは、金属、アルコール等と反応して、金属塩またはエステルを形成していてもよい。
【００３９】Ｍは上記金属原子、好ましくはＺｎ、Ｃｕ、Ｍｇ、Ｓｉを示し、Ｌは炭化水素基（Ｒ2）または有機酸残基（−ＯＣＯＲ2）を示し、ＭがＺｎ、Ｃｕ、Ｍｇ等の場合には、Ｌは有機酸残基であることが好ましく、ＭがＳｉの場合には、Ｌは炭化水素基（Ｒ2）であることが好ましく、これら式中のＲ2は、炭素数１〜２５、好ましくは１〜２０の範囲にあり、鎖状アルキル基、脂環式炭化水素基、芳香族炭化水素基、アラルキル基の何れかを示し、ｎは上記金属Ｍの原子価数−１の数を示す。］で表される重合性不飽和カルボン酸金属化合物（重合性不飽和カルボン酸金属塩）から誘導される成分単位を含有する共重合体である。
【００４０】上記Ｌがカルボン酸残基（−ＯＣＯＲ2）である場合、このような基を誘導し得るカルボン酸（ＨＯＣＯＲ2）としては、鎖状、脂環式、芳香環などを有していてもよく、主に１価のカルボン酸であるプロピオン酸、吉草酸、オレイン酸、リノール酸、リノレン酸、ステアリン酸、バーサチック酸、アビエチン酸（ロジン中に含有される酸）、ナフテン酸、（メタ）アクリル酸、安息香酸などがあげられる。
【００４１】一般式[II]で表される重合性不飽和カルボン酸金属塩単量体として、たとえば（メタ）アクリル酸金属塩単量体として具体的には、例えば、メタクリル酸亜鉛：［（ＣＨ2＝Ｃ（ＣＨ3）−ＣＯＯ−）2Ｚｎ］、アクリル酸亜鉛：［（ＣＨ2＝ＣＨ−ＣＯＯ−）2Ｚｎ］、メタクリル酸マグネシウム：［（ＣＨ2＝Ｃ（ＣＨ3）−ＣＯＯ−）2 Ｍｇ］、アクリル酸マグネシウム：［（ＣＨ2＝ＣＨ−ＣＯＯ−）2Ｍｇ］、メタクリル酸銅：［（ＣＨ2＝Ｃ（ＣＨ3）−ＣＯＯ−）2Ｃｕ］、アクリル酸銅：［（ＣＨ2＝ＣＨ−ＣＯＯ−）2  Ｃｕ］、バーサチック酸亜鉛メタクリレート：［（ＣＨ2＝Ｃ（ＣＨ3）−ＣＯＯ−）（（ Ｃ3Ｈ7）3Ｃ−ＣＯＯ−）Ｚｎ］、バーサチック酸亜鉛アクリレート：［（ＣＨ2＝ＣＨ−ＣＯＯ−）（（ Ｃ3Ｈ7）3Ｃ−ＣＯＯ−）Ｚｎ］、ナフテン酸亜鉛メタクリレート：［（ＣＨ2＝Ｃ（ＣＨ3）−ＣＯＯ−）（ナフテン酸残基）Ｚｎ］、ナフテン酸亜鉛アクリレート：［（ＣＨ2＝ＣＨ−ＣＯＯ−）（ナフテン酸残基）Ｚｎ］、安息香酸亜鉛メタクリレート：［（ＣＨ2＝Ｃ（ＣＨ3）−ＣＯＯ−）（（ Ｃ6Ｈ5）ＣＯＯ−）Ｚｎ］、安息香酸亜鉛アクリレート：［（ＣＨ2＝ＣＨ−ＣＯＯ−）（（Ｃ6Ｈ5）ＣＯＯ−）Ｚｎ］、安息香酸マグネシウムメタクリレート：［（ＣＨ2＝Ｃ（ＣＨ3）−ＣＯＯ−）（Ｃ6Ｈ5ＣＯＯ−）Ｍｇ］、バーサチック酸マグネシウムアクリレート：［（ＣＨ2＝ＣＨ−ＣＯＯ−）（（ Ｃ3Ｈ7）3Ｃ−ＣＯＯ−）Ｍｇ］、バーサチック酸銅メタクリレート：［（ＣＨ2＝Ｃ（ＣＨ3）−ＣＯＯ−）（（Ｃ3Ｈ7）3Ｃ−ＣＯＯ−）Ｃｕ］、安息香酸銅メタクリレート：［（ＣＨ2＝Ｃ（ＣＨ3）−ＣＯＯ−）（（ Ｃ6Ｈ5）ＣＯＯ−）Ｃｕ］、ナフテン酸銅メタクリレート：［（ＣＨ2＝Ｃ（ＣＨ3）−ＣＯＯ−）（ナフテン酸残基）Ｃｕ］、ナフテン酸銅アクリレート：［（ＣＨ2＝ＣＨ−ＣＯＯ−）（ナフテン酸残基）Ｃｕ］、エチル−ステアリン酸亜鉛マレエート、イソプロピル−オレイン酸銅マレエート、ヘキシル−バーサチック酸銅マレエート、イソプロピル−ラウリル酸亜鉛フマレート、ブチルアビエチン酸銅フマレート等を例示することができる。」
　
４ｂ「【００５４】なお、上記共重合体(i)、(ii)、(iii)などの上述してきた共重合体(a)中あるいは、該共重合体(a)を含有する本発明の防汚塗料組成物を塗付硬化してなる防汚塗膜中においては、上記した各共重合性モノマー（単量体）は、その共重合性二重結合部位で開裂して、生じた成分単位（モノマーユニット）がランダムにあるいはブロックに配列した状態で結合しているものと考えられ、このような共重合性二重結合部位が２カ所以上存在するモノマーを含むものを共重合させている場合などには、架橋構造を形成していてもよい。
＜銅および／または無機銅化合物(b)＞
【００５５】無機銅化合物としては、無機系の銅化合物の何れであってもよく、例えば、亜酸化銅、チオシアン化銅（チオシアン酸第一銅、ロダン銅）、塩基性硫酸銅、塩基性酢酸銅、塩基性炭酸銅、水酸化第二銅、などが挙げられ、好ましくは亜酸化銅が用いられる。このような銅化合物は、特に白色塗料以外の着色塗料に好ましく用いられる。」
　
４ｃ「【００８１】＜顔料＞有機系顔料としては、カーボンブラック、フタロシアニンブルー、紺青等があげられる。無機系顔料としては、例えば、チタン白、ベンガラ、バライト粉、シリカ、タンカル、タルク、白亜、酸化鉄粉等のように中性で非反応性のもの；亜鉛華（ＺｎＯ、酸化亜鉛）、鉛白、鉛丹、亜鉛末、亜酸化鉛粉等のように塩基性で塗料中の酸性物質と反応性のもの（活性顔料）等があげられる。なお、染料等の各種着色剤も含まれていてもよい。このような各種顔料は、防汚塗料組成物中に、例えば、合計で０．５〜４５重量％程度の量で配合される。」
　
４ｄ「【０１０５】
【表４】
【０１０６】
【表５】
【０１０７】
【表６】
」
　
［引用文献５（特開２００１−３２３２０８号公報）］
　
５ａ「【００３２】
金属原子に結合したヒドロキシ基を含有していない
重合性不飽和カルボン酸金属塩成分単位含有共重合体(ii)
本発明の防汚塗料組成物において、金属原子に結合したヒドロキシ基を含有していない重合性不飽和カルボン酸金属塩成分単位含有共重合体(ii)を構成する重合性不飽和カルボン酸金属塩から誘導される成分単位(イ)は、一般式[II]：
Ｒ1−ＣＯＯ−Ｍ−Ｌn　　　　　　　　　　・・・・・[II]
［式[II]中、Ｒ1は、ＣＨ2＝Ｃ（ＣＨ3）−、ＣＨ2＝ＣＨ−、ＨＯＯＣ−ＣＨ＝ＣＨ−、ＨＯＯＣ−ＣＨ＝Ｃ（ＣＨ3）−等の不飽和結合含有有機基を示し、−ＣＯＯＨは、金属、アルコール等と反応して、金属塩またはエステルを形成していてもよい。
【００３３】Ｍは上記金属原子、好ましくはＺｎ、Ｃｕ、Ｍｇ、Ｓｉを示し、Ｌは炭化水素基（Ｒ2）または有機酸残基（−ＯＣＯＲ2）を示し、ＭがＺｎ、Ｃｕ、Ｍｇ等の場合には、Ｌは有機酸残基であることが好ましく、ＭがＳｉの場合には、Ｌは炭化水素基（Ｒ2）であることが好ましく、これら式中のＲ2は、炭素数１〜２５、好ましくは１〜２０の範囲にあり、鎖状アルキル基、脂環式炭化水素基、芳香族炭化水素基、アラルキル基の何れかを示し、ｎは上記金属Ｍの原子価数−１の数を示す。］で表される重合性不飽和カルボン酸金属化合物（重合性不飽和カルボン酸金属塩）から誘導される成分単位を含有する共重合体である。
【００３４】上記Ｌがカルボン酸残基（−ＯＣＯＲ2）である場合、このような基を誘導し得るカルボン酸（ＨＯＣＯＲ2）としては、鎖状、脂環式、芳香環などを有していてもよく、主に１価のカルボン酸であるプロピオン酸、吉草酸、オレイン酸、リノール酸、リノレン酸、ステアリン酸、バーサチック酸、アビエチン酸（ロジン中に含有される酸）、ナフテン酸、（メタ）アクリル酸、安息香酸などがあげられる。
【００３５】一般式[II]で表される重合性不飽和カルボン酸金属塩単量体として、たとえば（メタ）アクリル酸金属塩単量体として具体的には、例えば、メタクリル酸亜鉛：［（ＣＨ2＝Ｃ（ＣＨ3）−ＣＯＯ−）2Ｚｎ］、アクリル酸亜鉛：［（ＣＨ2＝ＣＨ−ＣＯＯ−）2Ｚｎ］、メタクリル酸マグネシウム：［（ＣＨ2＝Ｃ（ＣＨ3）−ＣＯＯ−）2 Ｍｇ］、アクリル酸マグネシウム：［（ＣＨ2＝ＣＨ−ＣＯＯ−）2Ｍｇ］、メタクリル酸銅：［（ＣＨ2＝Ｃ（ＣＨ3）−ＣＯＯ−）2Ｃｕ］、アクリル酸銅：［（ＣＨ2＝ＣＨ−ＣＯＯ−）2  Ｃｕ］、バーサチック酸亜鉛メタクリレート：［（ＣＨ2＝Ｃ（ＣＨ3）−ＣＯＯ−）（（ Ｃ3Ｈ7）3Ｃ−ＣＯＯ−）Ｚｎ］、バーサチック酸亜鉛アクリレート：［（ＣＨ2＝ＣＨ−ＣＯＯ−）（（ Ｃ3Ｈ7）3Ｃ−ＣＯＯ−）Ｚｎ］、ナフテン酸亜鉛メタクリレート：［（ＣＨ2＝Ｃ（ＣＨ3）−ＣＯＯ−）（ナフテン酸残基）Ｚｎ］、ナフテン酸亜鉛アクリレート：［（ＣＨ2＝ＣＨ−ＣＯＯ−）（ナフテン酸残基）Ｚｎ］、安息香酸亜鉛メタクリレート：［（ＣＨ2＝Ｃ（ＣＨ3）−ＣＯＯ−）（（ Ｃ6Ｈ5）ＣＯＯ−）Ｚｎ］、安息香酸亜鉛アクリレート：［（ＣＨ2＝ＣＨ−ＣＯＯ−）（（Ｃ6Ｈ5）ＣＯＯ−）Ｚｎ］、安息香酸マグネシウムメタクリレート：［（ＣＨ2＝Ｃ（ＣＨ3）−ＣＯＯ−）（Ｃ6Ｈ5ＣＯＯ−）Ｍｇ］、バーサチック酸マグネシウムアクリレート：［（ＣＨ2＝ＣＨ−ＣＯＯ−）（（ Ｃ3Ｈ7）3Ｃ−ＣＯＯ−）Ｍｇ］、バーサチック酸銅メタクリレート：［（ＣＨ2＝Ｃ（ＣＨ3）−ＣＯＯ−）（（Ｃ3Ｈ7）3Ｃ−ＣＯＯ−）Ｃｕ］、安息香酸銅メタクリレート：［（ＣＨ2＝Ｃ（ＣＨ3）−ＣＯＯ−）（（ Ｃ6Ｈ5）ＣＯＯ−）Ｃｕ］、ナフテン酸銅メタクリレート：［（ＣＨ2＝Ｃ（ＣＨ3）−ＣＯＯ−）（ナフテン酸残基）Ｃｕ］、ナフテン酸銅アクリレート：［（ＣＨ2＝ＣＨ−ＣＯＯ−）（ナフテン酸残基）Ｃｕ］、エチル−ステアリン酸亜鉛マレエート、イソプロピル−オレイン酸銅マレエート、ヘキシル−バーサチック酸銅マレエート、イソプロピル−ラウリル酸亜鉛フマレート、ブチルアビエチン酸銅フマレート等を例示することができる。
【００３６】上記重合性不飽和カルボン酸金属塩［II］[たとえば（メタ）アクリル酸金属塩単量体(イ)]と共重合可能な「他の単量体」(ロ)としては、脂肪族系、脂環族系、芳香族系不飽和単量体等のいずれであってもよく、たとえば、上記重合性不飽和カルボン酸ヒドロキシ金属塩含有共重合体（ｉ）を構成する重合性不飽和カルボン酸と共重合しうる他の単量体として上記例示した不飽和単量体が同様に使用できる。このような不飽和単量体 (ロ)は、それぞれ１種または２種以上組み合わせて用いることができる。」
　
５ｂ「【００４９】
＜銅および／または無機銅化合物(b)＞
【００５０】無機銅化合物としては、無機系の銅化合物の何れであってもよく、例えば、亜酸化銅、チオシアン化銅（チオシアン酸第一銅、ロダン銅）、塩基性硫酸銅、塩基性酢酸銅、塩基性炭酸銅、水酸化第二銅、などがあげられ、好ましくは亜酸化銅が用いられる。このような銅化合物は、特に白色塗料以外の着色塗料に好ましく用いられる。　このような銅化合物は、銅に代えて、あるいは銅と共に１種または２種以上組合わせて用いることができる。」
　
５ｃ「【００６３】本発明の防汚塗料組成物において、塩素化パラフィン等の可塑剤、酸化亜鉛（亜鉛華）等の顔料、上記以外の従来より公知の防汚剤(f)［すなわち、上記銅および／または無機銅化合物(b)、金属ピリチオン類(c)、有機防汚剤(d)を除く。］、無機脱水剤など、後述するような成分を含有していてもよい。
［必須成分の配合組成］
　
５ｄ「【０１０１】
【表４】
【０１０２】
【表５】
【０１０３】
【表６】
」
　
［引用文献６（特開２００５−０９７４００号公報）］
　
６ａ「【００２４】
　本発明の防汚塗料組成物では、銅または無機銅化合物（Ｃ）が、亜酸化銅を含有することが好ましい。
【００２５】
　本発明の防汚塗料組成物では、さらに、酸化亜鉛（Ｄ）を含有することが好ましい。また、本発明の防汚塗料組成物では、さらに、タルク、シリカ、マイカ、クレー、炭酸カルシウム、カオリンおよび硫酸バリウムからなる群から選ばれる１種以上からなる体質顔料（Ｅ）を含有することが好ましい。また、本発明の防汚塗料組成物では、さらに、有機防汚剤（Ｆ）を含有することが好ましい。」
　
６ｂ「【００５４】
　本発明で用いる金属含有共重合体（Ａ１）は、金属を含有する重合性不飽和単量体（ａ１）と、金属を含有しないラジカル重合性不飽和単量体（ａ２）とを共重合してなる。
・金属を含有する重合性不飽和単量体（ａ１）
　金属を含有する重合性不飽和単量体（ａ１）としては、金属を含有し、重合モノマーとして作用するものであればよいが、たとえば、金属ジ（メタ）アクリレート（ａ１１）、金属（メタ）アクリレートなどが挙げられ、また、それらの二量体、三量体などの低重合物（重合個数：２〜２０程度）で、重合活性を有するものも挙げられ、これらの１種以上を組み合わせて用いることができる。なお、本明細書において、（メタ）アクリルとは、アクリルおよび／またはメタクリルを意味し、（メタ）アクリレートとは、アクリレートおよび／またはメタクリレートを意味する。
【００５５】
　金属ジ（メタ）アクリレート（ａ１１）としては、たとえば、アクリル酸マグネシウム：（ＣＨ2＝ＣＨＣＯＯ）2Ｍｇ、メタクリル酸マグネシウム：（ＣＨ2＝Ｃ（ＣＨ3）ＣＯＯ）2Ｍｇ、アクリル酸亜鉛：（ＣＨ2＝ＣＨＣＯＯ）2Ｚｎ、メタクリル酸亜鉛：（ＣＨ2＝Ｃ（ＣＨ3）ＣＯＯ）2Ｚｎ、アクリル酸銅：（ＣＨ2＝ＣＨＣＯＯ）2Ｃｕ、メタクリル酸銅：（ＣＨ2＝Ｃ（ＣＨ3）ＣＯＯ）2Ｃｕ 等を挙げることができ、これらの１種以上を選択して用いることができる。このような金属ジ（メタ）アクリレートとしては、金属として、亜鉛、銅、カルシウム、アルミニウムおよびマグネシウムよりなる群から選ばれる金属を含有するのが好ましく、亜鉛、銅およびマグネシウムから選ばれる金属を含有するのがより好ましい。」
　
６ｃ「【００７２】
　Ｒ1−ＣＯＯ−Ｍ−Ｌn　…（１）
（式（１）中、Ｒ1は、ＣＨ2＝Ｃ（ＣＨ3）−、ＣＨ2＝ＣＨ−、ＨＯＯＣ−ＣＨ＝ＣＨ−およびＨＯＯＣ−ＣＨ＝Ｃ（ＣＨ3）−よりなる群から選ばれ、−ＣＯＯＨが金属塩またはエステルを形成していてもよい不飽和結合含有有機基を示し、
　Ｍは、金属原子を示し、
　Ｌは、−ＯＣＯＲ2（Ｒ2は、アルキル基、シクロアルキル基、置換基を有していてもよい芳香族炭化水素基、アラルキル基、もしくは前記Ｒ1と同様の不飽和結合含有有機基を示す。ここでアルキル基は、Ｃ１〜２５、好ましくはＣ１〜２０、より好ましくはＣ１〜１０で、分岐を有していてもよい。シクロアルキル基は、Ｃ３以上で上記アルキル基と同様の範囲の炭素数を有している。芳香族炭化水素基は、Ｃ６〜１２、好ましくはＣ６（フェニル基）である。アラルキル基（芳香族基含有アルキル基）中のアルキル基部分、芳香族基部分はそれぞれ上記と同様のものである。これらの基はそれぞれ置換基を有していてもよい。なお、本発明において、アルキル基などというときは、特に断らない限り、何れも上記と同様のものである。）で表される有機酸残基を示し、
　ｎは、金属Ｍの原子価数−１の数を示す。）
　上記式（１）において、Ｍは、Ｍｇ，ＺｎまたはＣｕであるのが好ましく、Ｚｎであるのが特に好ましい。また、有機酸残基であるＬとしては、モノクロル酢酸、モノフルオロ酢酸、プロピオン酸、オクチル酸、バーサチック酸、イソステアリン酸、パルミチン酸、クレソチン酸、α−ナフトエ酸、β−ナフトエ酸、安息香酸、２，４，５−トリクロロフェノキシ酢酸、２，４−ジクロロフェノキシ酢酸、キノリンカルボン酸、ニトロ安息香酸、ニトロナフタレンカルボン酸、プルビン酸等の一価の有機酸から誘導されるものが挙げられ、これらの中でも脂肪酸系のものが好ましい。
【００７３】
　このような式（１）で表される化合物としては、たとえば、モノクロル酢酸マグネシウム（メタ）アクリレート、モノクロル酢酸亜鉛（メタ）アクリレート、モノクロル酢酸銅（メタ）アクリレート、モノフルオロ酢酸マグネシウム（メタ）アクリレート、モノフルオロ酢酸亜鉛（メタ）アクリレート、モノフルオロ酢酸銅（メタ）アクリレート、プロピオン酸マグネシウム（メタ）アクリレート、プロピオン酸亜鉛（メタ）アクリレート、プロピオン酸銅（メタ）アクリレート、オクチル酸マグネシウム（メタ）アクリレート、オクチル酸亜鉛（メタ）アクリレート、オクチル酸銅（メタ）アクリレート、バーサチック酸マグネシウム（メタ）アクリレート、バーサチック酸亜鉛（メタ）アクリレート、バーサチック酸銅（メタ）アクリレート、イソステアリン酸マグネシウム（メタ）アクリレート、イソステアリン酸亜鉛（メタ）アクリレート、イソステアリン酸銅（メタ）アクリレート、パルミチン酸マグネシウム（メタ）アクリレート、パルミチン酸亜鉛（メタ）アクリレート、パルミチン酸銅（メタ）アクリレート、クレソチン酸マグネシウム（メタ）アクリレート、クレソチン酸亜鉛（メタ）アクリレート、クレソチン酸銅（メタ）アクリレート、α−ナフトエ酸マグネシウム（メタ）アクリレート、α−ナフトエ酸亜鉛（メタ）アクリレート、α−ナフトエ酸銅（メタ）アクリレート、β−ナフトエ酸マグネシウム（メタ）アクリレート、β−ナフトエ酸亜鉛（メタ）アクリレート、β−ナフトエ酸銅（メタ）アクリレート、安息香酸マグネシウム（メタ）アクリレート、安息香酸亜鉛（メタ）アクリレート、安息香酸銅（メタ）アクリレート、２，４，５−トリクロロフェノキシ酢酸マグネシウム（メタ）アクリレート、２，４，５−トリクロロフェノキシ酢酸亜鉛（メタ）アクリレート、２，４，５−トリクロロフェノキシ酢酸銅（メタ）アクリレート、２，４−ジクロロフェノキシ酢酸マグネシウム（メタ）アクリレート、２，４−ジクロロフェノキシ酢酸亜鉛（メタ）アクリレート、２，４−ジクロロフェノキシ酢酸銅（メタ）アクリレート、キノリンカルボン酸マグネシウム（メタ）アクリレート、キノリンカルボン酸亜鉛（メタ）アクリレート、キノリンカルボン酸銅（メタ）アクリレート、ニトロ安息香酸マグネシウム（メタ）アクリレート、ニトロ安息香酸亜鉛（メタ）アクリレート、ニトロ安息香酸銅（メタ）アクリレート、ニトロナフタレンカルボン酸マグネシウム（メタ）アクリレート、ニトロナフタレンカルボン酸亜鉛（メタ）アクリレート、ニトロナフタレンカルボン酸銅（メタ）アクリレート、プルビン酸マグネシウム（メタ）アクリレート、プルビン酸亜鉛（メタ）アクリレート、プルビン酸銅（メタ）アクリレート等が挙げられる。」
　
６ｄ「【０１０４】
　このようなシリル（メタ）アクリレート（系）成分単位を誘導しうるシリル（メタ）アクリレート（類）は、下記式(４-a0)で表される。
【０１０５】
　式(４-a0）：
【０１０６】
【化３】
【０１０７】
　　式(４-a0)中、Ｒ0は、上記式（４）中のＲ0と同様のものであって、水素原子または−ＣＯＯＨ、好ましくは水素原子（Ｈ）を示し、Ｒ11は、上記式（４）中のＲ11と同様のものであって、水素原子またはメチル基を示し、Ｌ1、Ｌ2、Ｌ3も上記式（４）中のものと同様のものであって、互いに同一でも異なっていてもよく、それぞれ上記と同様の水素原子、アルキル基、シクロアルキル基、置換基を有していてもよいフェニル基、アラルキル基、アルキルシリルオキシ基の何れかを示す。
【０１０８】
　これらのうちでは、Ｌ1、Ｌ2、Ｌ3としては、それぞれ、上記のアルキル基、シクロアルキル基、芳香族炭化水素基、アラルキル基およびそれらの置換体が好ましい。
【０１０９】
　このようなシリル（メタ）アクリレート(４-a0)としては、具体的には、例えば、（メタ）アクリル酸トリメチルシリルエステル、（メタ）アクリル酸トリエチルシリルエステル、（メタ）アクリル酸トリプロピルシリルエステル、（メタ）アクリル酸トリイソプロピルシリルエステル、（メタ）アクリル酸トリブチルシリルエステル、（メタ）アクリル酸トリsec-ブチルシリルエステル、（メタ）アクリル酸トリiso-ブチルシリルエステル等のようにＬ1、Ｌ2およびＬ3が同一のシリル（メタ）アクリレート；（メタ）アクリル酸ジｓｅｃ−ブチル−メチルシリルエステル、（メタ）アクリル酸sec-ブチル−ジメチルシリルエステル、（メタ）アクリル酸ジメチルプロピルシリルエステル、（メタ）アクリル酸モノメチルジプロピルシリルエステル、（メタ）アクリル酸メチルエチルプロピルシリルエステル等のようにＬ1、Ｌ2およびＬ3のうちの１部または全部が互いに異なったシリル（メタ）アクリレートなどが挙げられる。
【０１１０】
　以上のシリル（メタ）アクリレートは組み合わせて用いることができる。
【０１１１】
　このようなシリル（メタ）アクリレートのうちでは、Ｌ1、Ｌ2、Ｌ3が、それぞれ独立にメチル基、エチル基、ｎ−、iso-プロピル基、sec-，tert-，iso-ブチル基等の炭素数が１〜１８程度のアルキル基であるものが好ましく、さらにはＬ1が分岐アルキル基またはシクロアルキルであるものが好ましい。Ｌ2およびＬ3は、Ｌ1と同一であっても異なっていてもよい。さらには、Ｌ1、Ｌ2およびＬ3の総炭素数が５〜２１程度のものが好ましい。このようなシリル（メタ）アクリレートのうちでは、特にシリル（メタ）アクリレート共重合体合成の容易性、あるいはこのようなシリル（メタ）アクリレート共重合体を用いてなる防汚塗料組成物の造膜性、貯蔵安定性、研掃性の制御のしやすさなどを考慮すると、（メタ）アクリル酸トリiso-プロピルシリルエステル、（メタ）アクリル酸トリiso-ブチルシリルエステル、（メタ）アクリル酸ジsec-ブチル−メチルシリルエステル、（メタ）アクリル酸sec-ブチル−ジメチルシリルエステル、（メタ）アクリル酸トリsec-ブチルシリルエステルが最も好ましく用いられる。
・(b)極性基含有（メタ）アクリレートから誘導される成分単位
　本発明では、上記(a)重合性不飽和カルボン酸シリルエステルから誘導される成分単位とともに、(b)極性基含有（メタ）アクリレートから誘導される成分単位を有していることが望ましい。なお。必ずしも(b)成分単位（極性基含有（メタ）アクリレート単位、成分単位(b)）はシリルエステル共重合体中に含まれている必要はない。」
　
６ｅ「【０１４２】
　　　　　　　　　　　　
（Ｃ）銅または無機銅化合物
　本発明の防汚塗量組成物は、その成分として銅または無機銅化合物（Ｃ）を含有する。（Ｃ）成分として用いることのできる銅または無機銅化合物としては、たとえば、銅粉、亜酸化銅、ロダン銅（チオシアン酸第一銅）、燐化銅、水酸化銅、チオシアン銅、炭酸銅、塩化銅、硫酸銅などが挙げられ、これらの１種以上を適宜組み合わせて用いることができる。このうち本発明の防汚塗料組成物を構成する（Ｃ）成分は、亜酸化銅を含むことが好ましく、亜酸化銅であることがより好ましい。
【０１４３】
　銅または銅化合物（Ｃ）は、共重合体（Ａ）（重合溶媒、溶剤等の他成分を含まない）１００重量部に対して、通常２０〜１３００重量部、好ましくは３０〜１１００重量部、より好ましくは５０〜１１００重量部の量で含まれていることが望ましい。」
　
６ｆ「【０１５０】
　無機系顔料としては、例えば、ベンガラ、バライト粉、酸化亜鉛（ＺｎＯ、亜鉛華）（Ｄ）等が挙げられる。また、着色顔料として、染料等の各種着色剤が含まれていてもよい。
【０１５１】
　特に、酸化亜鉛（Ｄ）を配合する場合には、該酸化亜鉛は、得られる塗膜の消耗性の持続性、付着性の点を考慮すると、溶剤等を含まない共重合体（Ａ）１００重量部に対して、通常１０〜１００重量部の量で、また防汚塗料組成物中に０．１〜４０重量％の量で含まれていることが望ましい。
体質顔料（Ｅ）
　体質顔料は、屈折率が小さく、油やワニスと混練した場合に透明で被塗面を隠さないような顔料であり、かかる体質顔料としては、例えば、タルク、シリカ、マイカ、クレー、沈降防止剤としても用いられる炭酸カルシウム、カオリン、アルミナホワイト、艶消し剤としても用いられるホワイトカーボン、水酸化アルミニウム、炭酸マグネシウム、炭酸バリウム、硫酸バリウム等が挙げられ、これらのうちでは、好ましくはタルク、シリカ、マイカ、クレー、炭酸カルシウム、カオリン、硫酸バリウムからなる群から選ばれる体質顔料（Ｅ）が好ましい。」
　
６ｇ「【０２２１】
【表５】
【０２２２】
【表６】
【０２２３】
【表７】
【０２２４】
【表８】
【０２２５】
【表９】
【０２２６】
【表１０】
【０２２７】
【表１１】
」
　
［引用文献７（特開平０６−２１２０９９号公報）］
　
７ａ「【００４２】
【実施例】
ａ）
銅レジネートの製造
７６５重量部（ｐｂｗ）のロジンを２７５ｐｂｗのホワイトスピリットに溶解し、約１３０℃に加熱し、撹拌しながら１００ｐｂｗの銅ヒドロキシカーボネートを加えた。混合物が透明になり、色が緑から明茶に変わるまで温度を還流下で約１７５℃に上げた。冷却後、７５ｐｂｗのイソプロピルアルコールを加えて、混合物を希釈し、７０重量％の乾燥物質とした。
【００４３】ｂ）
ポリマーの製造
ｂ．１．
コポリマー溶液Ｉ
２０００重量部のメチルアクリレート、１０００重量部のブチルアクリレート、１０００重量部のビニルピロリドン及び３２重量部の２，２’−アゾビス（２−メチルブチロニトリル）を、９０℃に加熱した３２７３重量部のキシレン中に撹拌しながら約５時間かけて徐々に加えることにより、コポリマーを製造した。約１０時間加熱後、ガスクロマトグラフィーにより残留モノマーを監視して重合は観察されなかった。その後溶液を１０５℃に約１時間加熱し、触媒の残留活性を破壊した。生成物を冷却し、７２７重量部のキレシンを加えて希釈して最終粘度が０．３７５Ｐａ．ｓであり、分子量Ｍｗ＝２６，０００であり、ガラス転移温度が２４．３℃であるポリマーの約５０重量％溶液を得た。
【００４４】コポリマー溶液ＩＩ−ＶＩＩＩは、コポリマー溶液Ｉと同一の方法に従って製造した。各コポリマーの組成を表Ａに記載する。本発明に従って製造した結合剤のガラス転移温度（Ｔｇ）の測定は、表Ａに示す通り周囲温度近辺かそれより低温の値を示した。
・・・
【００４６】
【表１】
Ｃ．
塗料組成物の調製
Ｃ．１．
塗料組成物Ａ
７．４ｐｂｗの銅レジネート溶液を１９．１ｐｂｗのコポリマー溶液Ｉと混合し、その後３０．６ｐｂｗの酸化第１銅、２４．５ｐｂｗの酸化亜鉛、１．４ｐｂｗのＢａｙｆｅｒｒｏｘ２２２ＦＭ（Ｂａｙｅｒの登録商標、酸化第２鉄）、硬化防止剤としての１．０ｐｂｗのＢｅｎｔｏｎｅ３８（ＮＬ Ｉｎｄｕｓｔｒｉｅｓのクォーテルニウム−（１８）ヘクトリドの商品名）、０．５６ｐｂｗのＴｈｉｘａｔｒｏｌ ＳＴ（ＮＬ Ｉｎｄｕｓｔｒｉｅｓの登録商標、ヒマシ油の有機誘導体）、殺生物剤としての３．３ｐｂｗのＤｉｕｒｏｎ（３−（３，４−ジクロロフェニル）−１，１−ジメチルウレア）及びさらに追加の溶媒として９．１ｐｂｗのキシレン及び３．４ｐｂｗのイソブタノールと配合した。最終的塗料の粘度は、２．３Ｐａ．ｓである。」
　
７ｂ「【００４７】塗料ＢからＮを、塗料調剤Ａと同一の方法で製造した。各塗料の塗料組成を表Ｂ及びＣに記載する。
・・・
【００４９】
【表２】
【００５０】
【表３】
」
　
［引用文献８（国際公開第９７／０９３５６号）］
　
８ａ「本発明は、分子内に複数のシッフ塩基の形の１級アミノ基を含んでいるビニル重合体よりなる防汚塗料用ビヒクル樹脂を提供する。
このシッフ塩基の形で１級アミノ基を含んでいるビニル重合体は、１級アミノ基を持っているビニル重合体にアルデヒドを反応させるか、または１級アミノ基含有モノマーにアルデヒドを反応させた後、他の共重合し得るモノマーとの共重合によって製造することができる。
　本発明はまた、前記シッフ塩基ビニルポリマーをビヒクル樹脂として含む水中防汚塗料を提供する。」（明細書第２頁第９〜１７行）
　
８ｂ「このようにして得た樹脂は、防汚剤を含む慣用の添加剤を添加して自己研磨型防汚塗料組成物に調製される。
　本発明の防汚塗料組成物は、防汚塗料に添加される以下の慣用の成分を含むことができる。
（１）防汚剤：
銅、亜鉛、ニッケルなどの金属粉末あるいはフレーク；銅、亜鉛などの酸化物、水酸化物、ハロゲン化物その他の塩、特に亜酸化銅およびロダン銅；殺菌性有機化合物、例えばナフテン酸銅、ステアリン酸銅などの金属カルボン酸塩、・・・などの公知の防汚剤、農薬、医薬、殺菌剤がある。」（明細書第５頁第７行〜第６頁１２行）
　
８ｃ「
」（明細書第１３頁）
　
［引用文献９（国際公開第９７／０９３５７号）］
　
９ａ「そこで本発明は、カルボニル基含有ペンダント基を持っているビニル重合体のカルボニル基へ１級アミンを縮合反応によって結合するか、またはカルボニル基含有モノマーに対して同様な反応によって１級アミンを結合し、得られるモノマーを他の共重合可能なモノマーと共重合することによって得られる、ビニル重合体よりなる防汚塗料用ビヒクル樹脂を提供する。
　本発明はまた、上のように１級アミンを結合したビニル重合体をビヒクル樹脂として用いた水中防汚塗料を提供する。」（明細書第２頁第１０〜１７行）
　
９ｂ「このようにして得た１級アミンを結合した樹脂は、防汚剤を含む慣用の添加剤を添加して自己研磨型防汚塗料組成物に調製される。
　本発明の防汚塗料組成物は、防汚塗料に添加される以下の慣用の成分を含むことができる。
（１）防汚剤：
銅、亜鉛、ニッケルなどの金属粉末あるいはフレーク；銅、亜鉛なとの酸化物、水酸化物、ハロゲン化物その他の塩、特に亜酸化銅およびロダン銅；殺菌性有機化合物、例えばナフテン酸銅、ステアリン酸銅などの金属カルボン酸塩、・・・などの含イオウまたは含ハロゲン有機化合物などの公知の防汚剤、農薬、医薬、殺菌剤がある。」（明細書第４頁第１５行〜第５頁下から第６行）
　
９ｃ「
」（明細書第１４頁）
　
［引用文献１１（国際公開第２００７／０７４６５６号）］
　
１１ａ「[0013]　本発明のハイソリッド防汚塗料組成物は、
（Ａ）不飽和カルボン酸単量体（ａ１）に由来する構造単位と、該不飽和カルボン酸単量体（ａ１）と共重合可能な他の不飽和化合物単量体（ａ２）に由来する構造単位とを有し、ＧＰＣで測定した重量平均分子量が１，０００〜６，０００であるカルボキシル基含有共重合体と、
（Ｂ）該カルボキシル基含有共重合体（Ａ）のカルボキシル基と反応し得る多価金属化合物と、
（Ｃ）防汚剤と
を含有することを特徴としている。」
　
１１ｂ「[0028]　前記多価金属化合物（Ｂ）は、好ましくは、亜鉛、銅、ゲルマニウム、マグネシウム、カルシウム、コバルトからなる群より選ばれた少なくとも１種の多価金属の酸化物であり、特に好ましくは、活性亜鉛華などの酸化亜鉛および／または酸化銅である。」
　
１１ｃ「[0031]　本発明のハイソリッド防汚塗料組成物は、前記防汚剤（Ｃ）として、銅化合物（ｃ１）を含有することが好ましい。この銅化合物（ｃ１）としては、亜酸化銅が挙げられる。」
　
１１ｄ「[0215]　[表5-1] 
」
　
２．引用文献１、２に記載された発明
　
（１）引用文献１には、引用文献１の１ａ、１ｄ、１ｅの記載によれば、「共重合体と亜酸化銅と亜鉛華とを含有する防汚性塗料組成物であって、共重合体が、金属含有重合性単量体（ｂ）である防汚塗料組成物。」が記載されていると言える。
　
（２）ここで、引用文献１の１ｂ、１ｅの記載によれば、共重合体として、アクリル酸亜鉛、メタクリル酸亜鉛、アクリル酸銅、バーサチック酸亜鉛アクリレート、バーサチック酸亜鉛メタクリレート、オレイン酸亜鉛アクリレート、オレイン酸亜鉛メタクリレートからなる群から選ばれた少なくとも１種であることが開示されている。
　
（３）また、引用文献１の１ｅの記載によれば、実施例１〜７は、共重合体溶液４０重量部に対して、亜酸化銅２０重量部、亜鉛華１５重量部を配合させているが、共重合体溶液の加熱残分（固形部）は、約５０重量％であることから、共重合体そのものとしては２０重量部となり、そこから、共重合体を１００重量部とすると、亜酸化銅１００重量部、亜鉛華７５重量部に換算され、さらに、亜鉛華と亜酸化銅との重量比（亜鉛華／亜酸化銅）が０．７５（＝７５／１００）であると言える。
　
（４）上記（１）〜（３）の記載事項及び認定事項を整理すると、引用文献１には、以下の発明が記載されていると言える。
　
「共重合体と亜酸化銅と亜鉛華とを含有する防汚性塗料組成物であって、共重合体が、
アクリル酸亜鉛、メタクリル酸亜鉛、アクリル酸銅、バーサチック酸亜鉛アクリレート、バーサチック酸亜鉛メタクリレート、オレイン酸亜鉛アクリレート、オレイン酸亜鉛メタクリレートからなる群から選ばれた少なくとも１種であり、共重合体１００重量部に対して、亜酸化銅の含量が１００重量部であり、亜鉛華の含量が７５重量部であり、さらに、亜鉛華と亜酸化銅との重量比（亜鉛華／亜酸化銅）が０．７５である防汚塗料組成物。」（以下、「引用発明１」という。）
　
（５）また、引用文献２には、引用文献２の２ａ、２ｅ、２ｆの記載によれば、「共重合体と亜酸化銅と亜鉛華とを含有する防汚性塗料組成物であって、共重合体が、金属含有重合性単量体（ａ１）である防汚塗料組成物。」が記載されていると言える。
　
（６）ここで、引用文献２の２ｂ、２ｃ、２ｆの記載によれば、共重合体として、アクリル酸亜鉛、メタクリル酸亜鉛、アクリル酸銅、オレイン酸亜鉛アクリレート、オレイン酸亜鉛メタクリレートからなる群から選ばれた少なくとも１種であることが開示されている。
　
（７）また、引用文献２の２ｆの記載によれば、実施例１〜７は、共重合体溶液４０重量部に対して、亜酸化銅２０重量部、亜鉛華１５重量部を配合させているが、共重合体溶液の加熱残分（固形部）は、約５０重量％であることから、共重合体そのものとしては２０重量部となり、そこから、共重合体を１００重量部とすると、亜酸化銅１００重量部、亜鉛華７５重量部に換算され、さらに、亜鉛華と亜酸化銅との重量比（亜鉛華／亜酸化銅）が０．７５（＝７５／１００）であると言える。
　
（８）上記（５）〜（７）の記載事項及び認定事項を整理すると、引用文献２には、以下の発明が記載されていると言える。
　
「共重合体と亜酸化銅と亜鉛華とを含有する防汚性塗料組成物であって、共重合体が、
アクリル酸亜鉛、メタクリル酸亜鉛、アクリル酸銅、オレイン酸亜鉛アクリレート、オレイン酸亜鉛メタクリレートからなる群から選ばれた少なくとも１種であり、共重合体１００重量部に対して、亜酸化銅の含量が１００重量部であり、亜鉛華の含量が７５重量部であり、さらに、亜鉛華と亜酸化銅との重量比（亜鉛華／亜酸化銅）が０．７５である防汚塗料組成物。」（以下、「引用発明２」という。）
　
３．本願発明１についての検討
　
（１）引用発明１を主引用発明とした場合について
　
ア．対比
　
（ア）本願発明１と引用発明１とを対比すると、引用発明１の「共重合体」、「亜酸化銅」、「亜鉛華」、「アクリル酸亜鉛、メタクリル酸亜鉛、アクリル酸銅、バーサチック酸亜鉛アクリレート、バーサチック酸亜鉛メタクリレート、オレイン酸亜鉛アクリレート、オレイン酸亜鉛メタクリレートからなる群から選ばれた少なくとも１種」は、それぞれ本願発明１の「（Ａ）加水分解性共重合体」、「（ｂ１）銅および／または無機銅化合物」、「（Ｃ）酸化亜鉛」、「（ａ１）一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）から誘導される成分単位（IV）と、
　アルキル（メタ）アクリレート、アルコキシアルキル（メタ）アクリレートおよびヒドロキシアルキル（メタ）アクリレートからなる群から選ばれた少なくとも１種の不飽和単量体（ａ１２）から誘導される成分単位（ａ１２）と
を有する金属塩結合含有共重合体であって、
　前記成分単位（IV）の量が１０〜１００モル％であり、前記成分単位（ａ１２）の量が０〜９０モル％である（該共重合体中の全成分単位量を１００モル％とする。）金属塩結合含有共重合体、
（ａ２）一般式（II）：
　　　ＣＨ2＝Ｃ（Ｒ2）−ＣＯＯ−Ｍ−Ｏ−ＣＯ−Ｃ（Ｒ2）＝ＣＨ2 ・・・（II）
［式（II）中、Ｍは亜鉛または銅を示し、Ｒ2はそれぞれ独立に水素原子またはメチル基を示す。］
で表される単量体（ａ２１）から誘導される成分単位（ａ２１）と、
　この単量体（ａ２１）と共重合し得る他の不飽和単量体（ａ２２）から誘導される成分単位（ａ２２）と
を有する金属塩結合含有共重合体であって、
　前記他の不飽和単量体（ａ２２）が、
　一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）、ならびに／または
　アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ２１）の量が１０〜１００モル％であり、前記成分単位（ａ２２）の量が０〜９０モル％である（該共重合体中の全成分単位量を１００モル％とする。）金属塩結合含有共重合体、および
（ａ３）一般式（III）：
　　　Ｒ7−ＣＨ＝Ｃ（Ｒ3）−ＣＯＯ−ＳｉＲ4Ｒ5Ｒ6 ・・・（III）
［式（III）中、Ｒ3は水素原子またはメチル基を示し、
　Ｒ4、Ｒ5およびＲ6はそれぞれ独立に炭化水素基を示し、
　Ｒ7は水素原子またはＲ8−Ｏ−ＣＯ−（但し、Ｒ8は−ＳｉＲ9Ｒ10Ｒ11で表されるシリル基を示し、Ｒ9、Ｒ10およびＲ11はそれぞれ独立に炭化水素基を示す。
）を示す。］
で表される単量体（ａ３１）から誘導される成分単位（ａ３１）と、
　この単量体（ａ３１）と共重合し得る他の不飽和単量体（ａ３２）から誘導される成分単位（ａ３２）と
を有するシリルエステル系共重合体であって、
　前記他の不飽和単量体（ａ３２）が、アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ３１）の量が１０〜１００モル％であり、前記成分単位（ａ３２）の量が０〜９０モル％である（該共重合体中の全成分単位量を１００モル％とする。）シリルエステル系共重合体
からなる群から選ばれた少なくとも１種の加水分解性共重合体」に相当する。
　
（イ）引用発明１における「共重合体１００重量部に対して、亜酸化銅の含量が１００重量部であり、亜鉛華の含量が７５重量部であり、」によれば、上記の通り、引用発明１の「共重合体」、「亜酸化銅」、「亜鉛華」が、それぞれ本願発明１の「（Ａ）加水分解性共重合体」、「（ｂ１）銅および／または無機銅化合物」、「（Ｃ）酸化亜鉛」に相当しているので、引用発明１の「亜酸化銅」、「亜鉛華」の含量が、本願発明における「加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部」の範囲を満足することは明らかである。
　
　したがって、本願発明１と引用発明１とは、「加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部であり」の点で一致すると言える。
　
（ウ）そうすると、本願発明１と引用発明１とは、「（Ａ）加水分解性共重合体と、（ｂ１）銅および／または無機銅化合物と、（Ｃ）酸化亜鉛とを含有する防汚塗料組成物であって、
　該加水分解性共重合体（Ａ）が、
（ａ１）一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）から誘導される成分単位（IV）と、
　アルキル（メタ）アクリレート、アルコキシアルキル（メタ）アクリレートおよびヒドロキシアルキル（メタ）アクリレートからなる群から選ばれた少なくとも１種の不飽和単量体（ａ１２）から誘導される成分単位（ａ１２）と
を有する金属塩結合含有共重合体であって、
　前記成分単位（IV）の量が１０〜１００モル％であり、前記成分単位（ａ１２）の量が０〜９０モル％である（該共重合体中の全成分単位量を１００モル％とする。）金属塩結合含有共重合体、
（ａ２）一般式（II）：
　　　ＣＨ2＝Ｃ（Ｒ2）−ＣＯＯ−Ｍ−Ｏ−ＣＯ−Ｃ（Ｒ2）＝ＣＨ2 ・・・（II）
［式（II）中、Ｍは亜鉛または銅を示し、Ｒ2はそれぞれ独立に水素原子またはメチル基を示す。］
で表される単量体（ａ２１）から誘導される成分単位（ａ２１）と、
　この単量体（ａ２１）と共重合し得る他の不飽和単量体（ａ２２）から誘導される成分単位（ａ２２）と
を有する金属塩結合含有共重合体であって、
　前記他の不飽和単量体（ａ２２）が、
　一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）、ならびに／または
　アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ２１）の量が１０〜１００モル％であり、前記成分単位（ａ２２）の量が０〜９０モル％である（該共重合体中の全成分単位量を１００モル％とする。）金属塩結合含有共重合体、および
（ａ３）一般式（III）：
　　　Ｒ7−ＣＨ＝Ｃ（Ｒ3）−ＣＯＯ−ＳｉＲ4Ｒ5Ｒ6 ・・・（III）
［式（III）中、Ｒ3は水素原子またはメチル基を示し、
　Ｒ4、Ｒ5およびＲ6はそれぞれ独立に炭化水素基を示し、
　Ｒ7は水素原子またはＲ8−Ｏ−ＣＯ−（但し、Ｒ8は−ＳｉＲ9Ｒ10Ｒ11で表されるシリル基を示し、Ｒ9、Ｒ10およびＲ11はそれぞれ独立に炭化水素基を示す。
）を示す。］
で表される単量体（ａ３１）から誘導される成分単位（ａ３１）と、
　この単量体（ａ３１）と共重合し得る他の不飽和単量体（ａ３２）から誘導される成分単位（ａ３２）と
を有するシリルエステル系共重合体であって、
　前記他の不飽和単量体（ａ３２）が、アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ３１）の量が１０〜１００モル％であり、前記成分単位（ａ３２）の量が０〜９０モル％である（該共重合体中の全成分単位量を１００モル％とする。）シリルエステル系共重合体
からなる群から選ばれた少なくとも１種の加水分解性共重合体であり、
（１）該加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部である防汚塗料組成物。」である点において一致し、以下の点において相違する。
　
［相違点１］
　
　酸化亜鉛（Ｃ）と銅および／または無機銅化合物（ｂ１）との重量比（酸化亜鉛（Ｃ）／（銅および／または無機銅化合物（ｂ１）））について、本願発明１は「０．８〜１．２」であるのに対して、引用発明１は「０．７５」である点。
　
イ．判断
　
（ア）相違点１について
　
　引用文献１には、酸化亜鉛（Ｃ）と銅および／または無機銅化合物（ｂ１）との重量比（酸化亜鉛（Ｃ）／（銅および／または無機銅化合物（ｂ１）））に関する記載は全くなく、実施例及び比較例共に当該比を算出すると、いずれも「０．７５」となっている。
　
　ここで、引用文献３には、上記３ｃによれば、表４の実施例ｘ３において、酸化亜鉛５．０重量部、亜酸化銅Ａ３５．０重量部とあり、当該比を算出すると、（５．０／３５．０＝）「０．１４」となり、引用文献４には、上記４ｄによれば、表４の実施例９において、酸化亜鉛１０．０重量部、亜酸化銅２０．０重量部とあり、当該比を算出すると、（１０．０／２０．０＝）「０．５」となり、引用文献５には、上記５ｄによれば、表４の実施例６において、酸化亜鉛５．０重量部、亜酸化銅３０．０重量部とあり、当該比を算出すると、（５．０／３０．０＝）「０．１７」となり、引用文献６には、上記６ｇによれば、表９〜１０の実施例４８〜６６において、酸化亜鉛５重量部、亜酸化銅２０重量部とあり、当該比を算出すると、（５／２０＝）「０．２５」となり、引用文献３〜６に記載されているいずれの発明においても、当該比が本願発明１における「０．８〜１．２」の範囲とは異なっており、また、引用文献３〜６においては、引用文献１と同様に、酸化亜鉛（Ｃ）と該銅および／または無機銅化合物（ｂ１）との重量比（酸化亜鉛（Ｃ）／（銅および／または無機銅化合物（ｂ１）））に留意するとの記載は全くない。
　
　さらに、引用文献７には、上記７ｂによれば、表Ｃの塗料Ｊにおいて、酸化亜鉛２４．５重量％、酸化第１銅３０．４重量％とあり、当該比を算出すると、（２４．５／３０．４＝）「０．８１」となり、引用文献８には、上記８ｃによれば、表１の実施例２０において、亜鉛華（酸化亜鉛）１５重量部、亜酸化銅１５重量部とあり、当該比を算出すると、（１５／１５＝）「１．０」となり、引用文献９には、上記９ｃによれば、表２の実施例２１において、亜鉛華（酸化亜鉛）１５重量部、亜酸化銅１５重量部とあり、当該比を算出すると、（１５／１５＝）「１．０」となり、引用文献１１には、上記１１ｄによれば、表５−１の実施例１３〜１５において、酸化亜鉛（焼成亜鉛華及び活性亜鉛華を含む）２８．５重量部、亜酸化銅３０重量部とあり、当該比を算出すると、（２８．５／３０＝）「０．９５」となり、引用文献７〜９、１１には、当該比を０．８１〜１．０とすることが記載されているが、引用文献７に記載されているのは、樹脂成分として、コポリマー溶液を用いた防汚塗料組成物の発明であるし、引用文献８に記載されているのは、樹脂成分として、分子内に複数のシッフ塩基の形の１級アミノ基を含んでいるビニル重合体よりなるビヒクル樹脂を用いた防汚塗料組成物の発明であるし、引用文献９に記載されているのは、樹脂成分として、カルボニル基含有ペンダント基を持っているビニル重合体のカルボニル基へ１級アミンを縮合反応によって結合するか、またはカルボニル基含有モノマーに対して同様な反応によって１級アミンを結合し、得られるモノマーを他の共重合可能なモノマーと共重合することによって得られる、ビニル重合体よりなるビヒクル樹脂を用いた防汚塗料組成物の発明であるし、引用文献１１に記載されているのは、樹脂成分として、不飽和カルボン酸単量体（ａ１）に由来する構造単位と、該不飽和カルボン酸単量体（ａ１）と共重合可能な他の不飽和化合物単量体（ａ２）に由来する構造単位とを有し、ＧＰＣで測定した重量平均分子量が１，０００〜６，０００であるカルボキシル基含有共重合体を用いた防汚塗料組成物の発明であるから、引用文献７〜９、１１に記載される樹脂成分は、本願発明１における樹脂成分である（Ａ）加水分解性共重合体とは異なっている。
　また、引用文献７〜９、１１には、引用文献１、３〜６と同様に、酸化亜鉛（Ｃ）と該銅および／または無機銅化合物（ｂ１）との重量比（酸化亜鉛（Ｃ）／（銅および／または無機銅化合物（ｂ１）））に留意するとの記載は全くない。
　してみると、本願発明１における樹脂成分とは異なることを前提とする、引用文献７〜９、１１に記載される技術的事項から、算出される当該比の数値を抜き出して、引用発明１に適用することに合理性はないといわざるを得ない。
　したがって、引用発明１に引用発明３〜９、１１に記載された発明を適用することはできず、相違点１は実質的なものである。
　そして、本願発明１は、相違点１を備えることにより、得られる防汚塗膜が抗菌作用（静置防汚性）と塗膜の更新性にバランス良く優れ、海洋生物、特に藻類の付着を効果的に長期間防止できるとの、発明の効果を奏するものである（【００１６】、【００４８】、【００４９】）。
　
（イ）小括
　
　本願発明１は、引用文献１、３〜９、１１に記載された発明に基いて、当業者が容易になし得たものとは認められない。
　
（２）引用発明２を主引用発明とした場合について
　
ア．対比
　
（ア）本願発明１と引用発明２とを対比すると、引用発明２の「共重合体」、「亜酸化銅」、「亜鉛華」、「アクリル酸亜鉛、メタクリル酸亜鉛、アクリル酸銅、オレイン酸亜鉛アクリレート、オレイン酸亜鉛メタクリレートからなる群から選ばれた少なくとも１種」は、それぞれ本願発明１の「（Ａ）加水分解性共重合体」、「（ｂ１）銅および／または無機銅化合物」、「（Ｃ）酸化亜鉛」、「（ａ１）一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）から誘導される成分単位（IV）と、　アルキル（メタ）アクリレート、アルコキシアルキル（メタ）アクリレートおよびヒドロキシアルキル（メタ）アクリレートからなる群から選ばれた少なくとも１種の不飽和単量体（ａ１２）から誘導される成分単位（ａ１２）と
を有する金属塩結合含有共重合体であって、
　前記成分単位（IV）の量が１０〜１００モル％であり、前記成分単位（ａ１２）の量が０〜９０モル％である（該共重合体中の全成分単位量を１００モル％とする。）金属塩結合含有共重合体、
（ａ２）一般式（II）：
　　　ＣＨ2＝Ｃ（Ｒ2）−ＣＯＯ−Ｍ−Ｏ−ＣＯ−Ｃ（Ｒ2）＝ＣＨ2 ・・・（II）
［式（II）中、Ｍは亜鉛または銅を示し、Ｒ2はそれぞれ独立に水素原子またはメチル基を示す。］
で表される単量体（ａ２１）から誘導される成分単位（ａ２１）と、
　この単量体（ａ２１）と共重合し得る他の不飽和単量体（ａ２２）から誘導される成分単位（ａ２２）と
を有する金属塩結合含有共重合体であって、
　前記他の不飽和単量体（ａ２２）が、
　一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）、ならびに／または
　アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ２１）の量が１０〜１００モル％であり、前記成分単位（ａ２２）の量が０〜９０モル％である（該共重合体中の全成分単位量を１００モル％とする。）金属塩結合含有共重合体、および
（ａ３）一般式（III）：
　　　Ｒ7−ＣＨ＝Ｃ（Ｒ3）−ＣＯＯ−ＳｉＲ4Ｒ5Ｒ6 ・・・（III）
［式（III）中、Ｒ3は水素原子またはメチル基を示し、
　Ｒ4、Ｒ5およびＲ6はそれぞれ独立に炭化水素基を示し、
　Ｒ7は水素原子またはＲ8−Ｏ−ＣＯ−（但し、Ｒ8は−ＳｉＲ9Ｒ10Ｒ11で表されるシリル基を示し、Ｒ9、Ｒ10およびＲ11はそれぞれ独立に炭化水素基を示す。
）を示す。］
で表される単量体（ａ３１）から誘導される成分単位（ａ３１）と、
　この単量体（ａ３１）と共重合し得る他の不飽和単量体（ａ３２）から誘導される成分単位（ａ３２）と
を有するシリルエステル系共重合体であって、
　前記他の不飽和単量体（ａ３２）が、アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ３１）の量が１０〜１００モル％であり、前記成分単位（ａ３２）の量が０〜９０モル％である（該共重合体中の全成分単位量を１００モル％とする。）シリルエステル系共重合体
からなる群から選ばれた少なくとも１種の加水分解性共重合体」に相当する。
　
（イ）引用発明２における「共重合体１００重量部に対して、亜酸化銅の含量が１００重量部であり、亜鉛華の含量が７５重量部であり、」によれば、上記の通り、引用発明２の「共重合体」、「亜酸化銅」、「亜鉛華」が、それぞれ本願発明１の「（Ａ）加水分解性共重合体」、「（ｂ１）銅および／または無機銅化合物」、「（Ｃ）酸化亜鉛」に相当しているので、引用発明２の「亜酸化銅」、「亜鉛華」の含量が、本願発明１における「加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部」の範囲を満足することは明らかである。
　
　したがって、本願発明１と引用発明２とは、「加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部であり」の点で一致すると言える。
　
（ウ）そうすると、本願発明１と引用発明２とは、「（Ａ）加水分解性共重合体と、（ｂ１）銅および／または無機銅化合物と、（Ｃ）酸化亜鉛とを含有する防汚塗料組成物であって、
　該加水分解性共重合体（Ａ）が、
（ａ１）一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）から誘導される成分単位（IV）と、
　アルキル（メタ）アクリレート、アルコキシアルキル（メタ）アクリレートおよびヒドロキシアルキル（メタ）アクリレートからなる群から選ばれた少なくとも１種の不飽和単量体（ａ１２）から誘導される成分単位（ａ１２）と
を有する金属塩結合含有共重合体であって、
　前記成分単位（IV）の量が１０〜１００モル％であり、前記成分単位（ａ１２）の量が０〜９０モル％である（該共重合体中の全成分単位量を１００モル％とする。）金属塩結合含有共重合体、
（ａ２）一般式（II）：
　　　ＣＨ2＝Ｃ（Ｒ2）−ＣＯＯ−Ｍ−Ｏ−ＣＯ−Ｃ（Ｒ2）＝ＣＨ2 ・・・（II）
［式（II）中、Ｍは亜鉛または銅を示し、Ｒ2はそれぞれ独立に水素原子またはメチル基を示す。］
で表される単量体（ａ２１）から誘導される成分単位（ａ２１）と、
　この単量体（ａ２１）と共重合し得る他の不飽和単量体（ａ２２）から誘導される成分単位（ａ２２）と
を有する金属塩結合含有共重合体であって、
　前記他の不飽和単量体（ａ２２）が、
　一般式（IV）：
　　　ＣＨ2＝Ｃ（Ｒ2）−ＣＯＯ−Ｍ−Ｏ−ＣＯＲ1 ・・・（IV）
［式（IV）中、Ｒ1は有機基を示し、該有機基は、炭素原子数２〜３０の飽和もしくは不飽和の脂肪族、炭素原子数３〜３０の飽和もしくは不飽和の脂環族または炭素原子数６〜３０の芳香族の一価の炭化水素基であり、Ｒ2は水素原子またはメチル基を示し、Ｍは亜鉛または銅を示す。］
で表される一塩基酸金属（メタ）アクリレート（IV）、ならびに／または
　アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ２１）の量が１０〜１００モル％であり、前記成分単位（ａ２２）の量が０〜９０モル％である（該共重合体中の全成分単位量を１００モル％とする。）金属塩結合含有共重合体、および
（ａ３）一般式（III）：
　　　Ｒ7−ＣＨ＝Ｃ（Ｒ3）−ＣＯＯ−ＳｉＲ4Ｒ5Ｒ6 ・・・（III）
［式（III）中、Ｒ3は水素原子またはメチル基を示し、
　Ｒ4、Ｒ5およびＲ6はそれぞれ独立に炭化水素基を示し、
　Ｒ7は水素原子またはＲ8−Ｏ−ＣＯ−（但し、Ｒ8は−ＳｉＲ9Ｒ10Ｒ11で表されるシリル基を示し、Ｒ9、Ｒ10およびＲ11はそれぞれ独立に炭化水素基を示す。
）を示す。］
で表される単量体（ａ３１）から誘導される成分単位（ａ３１）と、
　この単量体（ａ３１）と共重合し得る他の不飽和単量体（ａ３２）から誘導される成分単位（ａ３２）と
を有するシリルエステル系共重合体であって、
　前記他の不飽和単量体（ａ３２）が、アルキル（メタ）アクリレート、アルコキシアルキル（メタ）アクリレートおよびヒドロキシアルキル（メタ）アクリレートからなる群から選ばれた少なくとも１種の不飽和化合物であり、
　前記成分単位（ａ３１）の量が１０〜１００モル％であり、前記成分単位（ａ３２）の量が０〜９０モル％である（該共重合体中の全成分単位量を１００モル％とする。）シリルエステル系共重合体
からなる群から選ばれた少なくとも１種の加水分解性共重合体であり、
（１）該加水分解性共重合体（Ａ）１００重量部に対して、該銅および／または無機銅化合物（ｂ１）の含量が１００〜４００重量部であり、該酸化亜鉛（Ｃ）の含量が５０〜３５０重量部である防汚塗料組成物。」である点において一致し、以下の点において相違する。
　
［相違点２］
　
　酸化亜鉛（Ｃ）と銅および／または無機銅化合物（ｂ１）との重量比（酸化亜鉛（Ｃ）／（銅および／または無機銅化合物（ｂ１）））について、本願発明１は「０．８〜１．２」であるのに対して、引用発明２は「０．７５」である点。
　
イ．判断
　
（ア）相違点２について
　
　相違点２は、前記「３．本願発明１についての検討」の「（１）引用発明１を主引用発明とした場合について」の「ア．対比」の「相違点１」と同じであるから、前記「イ．判断」の「（ア）相違点１について」と同様の理由で実質的なものである。
　
（イ）小括
　
　本願発明１は、引用文献２、３〜９、１１に記載された発明に基いて、当業者が容易になし得たものとは認められない。
　
（３）まとめ
　
　以上のとおりであって、本願発明１は、引用文献１、３〜９、１１に記載された発明および引用文献２〜９、１１に記載された発明のいずれに基いても、当業者が容易になし得たものではなく、本願発明１は、引用文献１〜９、１１に記載された発明に基いて、当業者が容易になし得たものとは認められない。
　
４．本願発明２〜３５について
　
　本願発明２〜３５も、上記相違点１に係る発明特定事項を備えるものであるから、上記「３．本願発明１についての検討」と同様の検討により、引用文献１〜９、１１に記載された発明に基いて、当業者が容易に発明をすることができたものとはいえない。
　
第５　むすび
　
　以上のとおりであるから、本願については、原査定の拒絶理由を検討しても、その理由によって拒絶すべきものとすることはできない。
　
　また、他に本願を拒絶すべき理由を発見しない。
　
　よって、結論のとおり審決する。